【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
少なくとも１つの外部層に接着された少なくとも１つの内部コア層を含むまたはそれから製造されかつさらにポリエステルと０．００１〜７モル％のスルホン酸コモノマーに由来する繰り返し単位とを含む共重合体をさらに含むまたはそれから製造された多層構造体であって、該構造体が共押出され、共射出され、またはそれらの組み合わせであり、そして該スルホン酸コモノマーがスルホベンゼンジカルボン酸、該酸の塩、該酸のエステル、該塩のエステル、またはそれらの２つ以上の組み合わせを含む構造体。
【請求項２】
前記外部層が（１）前記共重合体、（２）バルクポリエステルと該共重合体とのブレンド、または（１）と（２）との組み合わせを含むまたはそれから製造され、そして前記スルホン酸コモノマーが前記酸の金属塩であり、そして該金属塩がカルシウム塩、亜鉛塩、リチウム塩、ナトリウム塩、またはそれらの２つ以上の組み合わせを含み、そして該バルクポリエステル対該共重合体の比が好ましくは０．１：９９．９〜９９．９：０．１または７５：２５〜９９．９：０．１である請求項１に記載の構造体であって、
該バルクポリエステルが少なくとも約６５重量％、または少なくとも約８０重量％のポリエチレンテレフタレートホモポリマー、ポリエチレンテレフタレート共重合体、またはそれらの組み合わせを含む組成物を含み、
該ポリエチレンテレフタレートホモポリマーまたはポリエチレンテレフタレート共重合体が約２３０℃〜約２５８℃または約２４５℃〜約２５８℃の範囲の溶融温度、および０．５８〜１．１または０．６７〜０．９または０．６７〜１．１の範囲の固有粘度を有する構造体。
【請求項３】
前記共重合体がランダムコポリエステル、ブロックコポリエステル、またはそれらの組み合わせを含む請求項２に記載の構造体であって、
該構造体が共重合体を含むまたはそれから製造された少なくとも１つの層と、ポリアミド、エチレン／ビニルアルコール共重合体、ポリ塩化ビニリデン、エチレン・酢酸ビニル共重合体、エチレン／（メタ）アクリル酸アルキル共重合体、ポリオレフィンおよびポリオレフィン共重合体、ポリカーボネート、またはそれらの２つ以上の組み合わせを含むまたはそれから製造された少なくとも１つの層とを含みまたはそれらから製造され、そして
該ポリアミドがポリアミド６、ポリアミド９、ポリアミド１０、ポリアミド１１、ポリアミド１２、ポリアミド６，６、ポリアミド６，１０、ポリアミド６，１２、ポリアミド６／６，６、ポリアミド６Ｉ、ポリアミド６Ｔ、ポリアミド６Ｉ，６Ｔ、ポリアミド６，９、ポリアミドＭＸＤ６、ポリアミドＭＸＤ６の共重合体、ポリアミド・ナノ複合材料、またはそれらの２つ以上の組み合わせを含む構造体。
【請求項４】
前記共重合体を含むまたはそれから製造された少なくとも１つの層と、ポリアミド６、ポリアミド６，６、ポリアミド６Ｉ，６Ｔ、ポリアミドＭＸＤ６、ポリアミド６／６，６、およびポリアミド・ナノ複合材料をはじめとするポリアミドを含むまたはそれから製造された少なくとも１つの層とを含むまたはそれらから製造された、請求項１〜３のいずれか一項に記載の構造体であって、該共重合体がポリエチレンテレフタレート・５−スルホイソフタレートナトリウム三元共重合体、ポリエチレンテレフタレート・５−スルホイソフタレートナトリウム三元共重合体とポリエーテルエステルエラストマーブロック共重合体とのブレンド、ポリエチレンテレフタレート・５−スルホイソフタレートナトリウム三元共重合体とポリエチレンテレフタレートとのブレンド、ポリエチレンテレフタレート・５−スルホイソフタレートナトリウム三元共重合体とエチレン／アクリル酸共重合体とエチレン／アクリル酸メチル共重合体とのブレンド、ポリエチレンテレフタレート・５−スルホイソフタレートナトリウム三元共重合体とエチレン／アクリル酸共重合体とエチレン／アクリル酸ｎ−ブチル共重合体とのブレンドを含む構造体。
【請求項５】
前記共重合体を含むまたはそれから製造された少なくとも１つの層と、エチレン／ビニルアルコール共重合体を含むまたはそれから製造された少なくとも１つの層とを含むまたはそれらから製造された、請求項１〜３のいずれか一項に記載の構造体。
【請求項６】
多層構造体を含むまたはそれから製造された物品であって、該物品が射出成形中空物品、ブロー成形ボトル、または両方であり、該構造体が請求項１〜５のいずれか一項で特徴付けられるようなものであり、そして該物品、該構造体、または両方が任意選択的に少なくとも１つの酸素スカベンジャーを含む物品。
【手続補正２】
【補正対象書類名】明細書
【補正対象項目名】００９３
【補正方法】変更
【補正の内容】
【００９３】
あるいはまた、多層プリフォームをプリフォームの長さに沿ってカットしておおよそ０．２５インチ幅の「ｕ」形断面を生み出した。「ｕ」断面を両端で保持し、撚り力をかける。比較例Ｃ２、Ｃ３およびＣ４はこのやり方で容易に層間剥離した。実施例６、７および９は、分離を開始するためにナイフの刃を使用したときでさえ、分離するのが極めて困難であった。実施例８は対照Ｃ２より分離するのが困難であったが、実施例６、７または９ほど分離するのが困難ではなかった。
次に、本発明の好ましい態様を示す。
1.  少なくとも１つの外部層に接着された少なくとも１つの内部コア層を含むまたはそれから製造されかつさらにポリエステルと０．００１〜７モル％のスルホン酸コモノマーに由来する繰り返し単位とを含む共重合体をさらに含むまたはそれから製造された多層構造体であって、該構造体が共押出され、共射出され、またはそれらの組み合わせであり、そして該スルホン酸コモノマーがスルホベンゼンジカルボン酸、該酸の塩、該酸のエステル、該塩のエステル、またはそれらの２つ以上の組み合わせを含む構造体。
2.  前記外部層が（１）前記共重合体、（２）バルクポリエステルと前記共重合体とのブレンド、または（１）と（２）との組み合わせを含むまたはそれから製造され、そして前記スルホン酸コモノマーが前記酸の金属塩であり、そして該金属塩がカルシウム塩、亜鉛塩、リチウム塩、ナトリウム塩、またはそれらの２つ以上の組み合わせを含み、そして該バルクポリエステル対該共重合体の比が好ましくは０．１：９９．９〜９９．９：０．１または７５：２５〜９９．９：０．１である、上記１に記載の構造体。
3.  前記バルクポリマーが少なくとも約６５重量％、もしくは少なくとも約８０重量％のポリエチレンテレフタレートホモポリマー、ポリエチレンテレフタレート共重合体、またはそれらの組み合わせを含む組成物を含む、上記２に記載の構造体。
4.  前記ポリエチレンテレフタレートホモポリマーまたはポリエチレンテレフタレート共重合体が約２３０℃〜約２５８℃または約２４５℃〜約２５８℃の範囲の溶融温度、および０．５８〜１．１または０．６７〜０．９または０．６７〜１．１の範囲の固有粘度を有する、上記２に記載の構造体。
5.  前記共重合体がランダムコポリエステル、ブロックコポリエステル、またはそれらの組み合わせを含む、上記１〜４のいずれか一項に記載の構造体。
6.  前記共重合体を含むまたはそれから製造された少なくとも１つの層と、ポリアミド、エチレン／ビニルアルコール共重合体、ポリ塩化ビニリデン、エチレン・酢酸ビニル共重合体、エチレン／（メタ）アクリル酸アルキル共重合体、ポリオレフィンおよびポリオレフィン共重合体、ポリカーボネート、またはそれらの２つ以上の組み合わせを含むまたはそれから製造された少なくとも１つの層とを含むまたはそれらから製造された、上記１〜５のいずれか一項に記載の構造体。
7.  前記共重合体を含むまたはそれから製造された少なくとも１つの層と、ポリアミド、エチレン／ビニルアルコール共重合体、またはそれらの組み合わせを含むまたはそれから製造された少なくとも１つの層とを含むまたはそれらから製造された上記１〜５のいずれか一項に記載の構造体であって、該ポリアミドがポリアミド６、ポリアミド９、ポリアミド１０、ポリアミド１１、ポリアミド１２、ポリアミド６，６、ポリアミド６，１０、ポリアミド６，１２、ポリアミド６／６，６、ポリアミド６Ｉ、ポリアミド６Ｔ、ポリアミド６Ｉ，６Ｔ、ポリアミド６，９、ポリアミドＭＸＤ６、ポリアミドＭＸＤ６の共重合体、ポリアミド・ナノ複合材料、またはそれらの２つ以上の組み合わせを含む構造体。
8.  前記共重合体を含むまたはそれから製造された少なくとも１つの層と、ポリアミド６、ポリアミド６，６、ポリアミド６Ｉ，６Ｔ、ポリアミドＭＸＤ６、ポリアミド６／６，６、およびポリアミド・ナノ複合材料をはじめとするポリアミドを含むまたはそれから製造された少なくとも１つの層とを含むまたはそれらから製造された上記１〜５のいずれか一項に記載の構造体であって、該共重合体がポリエチレンテレフタレート・５−スルホイソフタレートナトリウム三元共重合体、ポリエチレンテレフタレート・５−スルホイソフタレートナトリウム三元共重合体とポリエーテルエステルエラストマーブロック共重合体とのブレンド、ポリエチレンテレフタレート・５−スルホイソフタレートナトリウム三元共重合体とポリエチレンテレフタレートとのブレンド、ポリエチレンテレフタレート・５−スルホイソフタレートナトリウム三元共重合体とエチレン／アクリル酸共重合体とエチレン／アクリル酸メチル共重合体とのブレンド、ポリエチレンテレフタレート・５−スルホイソフタレートナトリウム三元共重合体とエチレン／アクリル酸共重合体とエチレン／アクリル酸ｎ−ブチル共重合体とのブレンドを含む構造体。
9.  前記共重合体を含むまたはそれから製造された少なくとも１つの層と、エチレン／ビニルアルコール共重合体を含むまたはそれから製造された少なくとも１つの層とを含むまたはそれらから製造された、上記１〜５のいずれか一項に記載の構造体。
10.  多層構造体を含むまたはそれから製造された物品であって、該物品が射出成形中空物品、ブロー成形ボトル、または両方であり、該構造体が上記１〜９のいずれか一項で特徴付けられるようなものであり、そして該物品、該構造体、または両方が任意選択的に少なくとも１つの酸素スカベンジャーを含む物品。